(57)【要約】【課題】  人体および環境に有害なＰｂＯ成分を含まないフィルタ用無鉛ブラックセラミック組成物およびこれを用いて形成されたフィルタの提供をする。【解決手段】  フィルタ用無鉛ブラックセラミック組成物を，Ｂ２Ｏ３，ＢａＯおよびＺｎＯの中から選択された少なくとも一つと，ＴｉＯ，ＣｕＯ，ＮｉＯ，ＭｎＯ２，Ｃｒ２Ｏ３およびＦｅ２Ｏ３よりなる群から選択された少なくとも一つのブラック顔料とを含んで形成する。これにより，人体および環境に有害なＰｂＯ成分を含まないフィルタ用無鉛ブラックセラミック組成物を形成することができる。また，比較的低温で焼成可能であり，熱エネルギーの消費が少ないという利点がある。【選択図】    図２
2006008511.tif 000002
【特許請求の範囲】
【請求項１】
Ｂ２Ｏ３，ＢａＯおよびＺｎＯの中から選択された少なくとも一つと；
ＴｉＯ，ＣｕＯ，ＮｉＯ，ＭｎＯ２，Ｃｒ２Ｏ３およびＦｅ２Ｏ３よりなる群から選択された少なくとも一つのブラック顔料と；
を含む，フィルタ用無鉛ブラックセラミック組成物。
【請求項２】
前記ＢａＯの含量は，Ｂ２Ｏ３１００重量部を基準として３３．３〜１００重量部であることを特徴とする，請求項１に記載のフィルタ用無鉛ブラックセラミック組成物。
【請求項３】
前記ＺａＯの含量は，Ｂ２Ｏ３１００重量部を基準として１６．６〜１１４重量部であることを特徴とする，請求項１に記載のフィルタ用無鉛ブラックセラミック組成物。
【請求項４】
前記ＴｉＯ，ＣｕＯ，ＮｉＯ，ＭｎＯ２，Ｃｒ２Ｏ３およびＦｅ２Ｏ３よりなる群から選択された少なくとも一つのブラック顔料の総含量は，Ｂ２Ｏ３１００重量部を基準として０．１６〜２８．５重量部であることを特徴とする，請求項１に記載のフィルタ用無鉛ブラックセラミック組成物。
【請求項５】
前記ブラック顔料は，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部よりなる群から選択された少なくとも一つを含むことを特徴とする，請求項４に記載のフィルタ用無鉛ブラックセラミック組成物。
【請求項６】
前記フィルタ用無鉛ブラックセラミック組成物のガラス転移温度は，４５０〜５５０℃であることを特徴とする，請求項１に記載のフィルタ用無鉛ブラックセラミック組成物。
【請求項７】
前記ガラス転移温度は，４８０〜５３０℃であることを特徴とする，請求項６に記載のフィルタ用無鉛ブラックセラミック組成物。
【請求項８】
Ｂｉ２Ｏ３と；
Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つと；
ＴｉＯ，ＣｕＯ，ＮｉＯ，ＭｎＯ２，Ｃｒ２Ｏ３およびＦｅ２Ｏ３よりなる群から選択された少なくとも一つのブラック顔料と；
を含む，フィルタ用無鉛ブラックセラミック組成物。
【請求項９】
前記Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つを含んでなる物質の総含有量は，Ｂｉ２Ｏ３１００重量部を基準として２５〜１００重量部であることを特徴とする，請求項８に記載のフィルタ用無鉛ブラックセラミック組成物。
【請求項１０】
前記Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つを含んでなる物質の含有の割合は，Ｂ２Ｏ３１．２５〜４０重量部，ＳｉＯ２１．２５〜２０重量部，Ｐ２Ｏ５１．２５〜４０重量部，Ｎａ２Ｏ３１．２５〜４０重量部，Ａｌ２Ｏ３１．２５〜１０重量部，ＢａＯ１．２５〜１０重量部，ＺｎＯ１．２５〜２０重量部およびＴｉＯ２０．１２５〜１０重量部で構成され，
前記Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つを含むことを特徴とする，請求項９に記載のフィルタ用無鉛ブラックセラミック組成物。
【請求項１１】
前記ブラック顔料の含量は，Ｂｉ２Ｏ３１００重量部を基準として０．１６〜２８．５重量部であることを特徴とする，請求項８に記載のフィルタ用無鉛ブラックセラミック組成物。
【請求項１２】
前記ブラック顔料は，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部よりなる群から選択された少なくとも一つを含むことを特徴とする，請求項１１に記載のフィルタ用無鉛ブラックセラミック組成物。
【請求項１３】
透明基材に，請求項１〜１２のいずれか１つに記載の無鉛ブラックセラミック組成物がプリントされた後，熱処理されることにより形成されることを特徴とする，フィルタ。
【請求項１４】
前記フィルタは，反射防止フィルム，近赤外線遮蔽フィルムおよび電磁気波遮蔽フィルムの少なくとも一つをさらに備えることを特徴とする，請求項１３に記載のフィルタ。
【請求項１５】
Ｂ２Ｏ３，ＢａＯおよびＺｎＯの中から選択された少なくとも一つを混合溶融する段階Ａと；
前記段階Ａにて溶融された材料を急冷した後，粉砕して，ガラス粉末を製造する段階Ｂと；
前記ガラス粉末とＴｉＯ，ＣｕＯ，ＮｉＯ，ＭｎＯ２，Ｃｒ２Ｏ３およびＦｅ２Ｏ３の中から選択された少なくとも一つのブラック顔料とを混合する段階Ｃと；
溶媒にバインダーと可塑剤とを投入して有機ビヒクルを製造し，前記段階Ｂにて製造されたガラス粉末を混合して組成物を製造する段階Ｄと；
前記段階Ｄにて製造された組成物を，ガラス基材上にプリントする段階Ｅと；
前記段階Ｅにてプリントされた前記ガラス基材を熱処理する段階Ｆと；
を含むことを特徴とする，フィルタ製造方法。
【請求項１６】
前記段階Ａの各成分の含量は，Ｂ２Ｏ３１００重量部を基準として，ＢａＯ３３．３〜１００重量部，ＺｎＯ１６．６〜１１４重量部であることを特徴とする，請求項１５に記載のフィルタ製造方法。
【請求項１７】
前記段階Ｃは，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部よりなる群から選択された少なくとも一つのブラック顔料を混合することを特徴とする，請求項１５に記載のフィルタ製造方法。
【請求項１８】
前記段階Ｄは，前記ガラス粉末と前記有機ビヒクルとを７：３の重量比で混合することを特徴とする，請求項１５に記載のフィルタ製造方法。
【請求項１９】
前記段階Ｅは，前記段階Ｄにて製造された組成物を，ガラス基材上に５〜３０μｍの厚さにプリントすることを特徴とする，請求項１５に記載のフィルタ製造方法。
【請求項２０】
前記段階Ｆは，５００〜５５０℃の温度で熱処理することを特徴とする，請求項１５に記載のフィルタ製造方法。
【請求項２１】
請求項１３に記載のフィルタを用いることを特徴とする，平板表示装置。
【請求項２２】
前記平板表示装置は，プラズマディスプレイパネル，液晶ディスプレイまたは電界放出素子であることを特徴とする，請求項２１に記載の平板表示装置。
【請求項２３】
前記プラズマディスプレイパネルは，反射防止フィルム，近赤外線遮蔽フィルムおよび電磁気波遮蔽フィルムの中から選択された少なくとも一つをさらに備えることを特徴とする。請求項２２に記載の平板表示装置。
【発明の詳細な説明】
【技術分野】
【０００１】
本発明は，フィルタ用無鉛ブラックセラミック組成物に係り，さらに詳しくは，視感効果およびコントラスト比が改善された無鉛ブラックセラミック組成物に関するものである。
【背景技術】
【０００２】
平板ディスプレイの中でも，ディスプレイパネル（Ｐｌａｓｍａ  Ｄｉｓｐｌａｙ  Ｐａｎｎｅｌ：以下，「ＰＤＰ」とする）は，広視野角，フルカラー，速い応答速度などの特徴を備え，さらに大型でありながら厚さが薄いという利点により，家庭用壁掛けＴＶ，事務室の会議用，公共場所における大型表示機構などに用いられる。このようなＰＤＰは，放電セルの構造的差異とこれによる駆動電圧の形式によって，直流型（ＤＣ型）と交流型（ＡＣ型）とに分類される。
【０００３】
ＰＤＰでは，外部からの衝撃によるパネル防爆や無効画面を遮ることによる不活性気体のプラズマによる近赤外線を遮蔽するための方法として，前面にフィルタを設置している。このＰＤＰフィルタは，ガラス基材の周辺部にブラックセラミックを一定の幅で形成することにより，ＰＤＰパネルの有効画面以外である無効画面を隠し，画面部の視感を改善させる。よって，ブラックセラミックが黒く見えるほど，視感効果はさらに大きく現れる。
【０００４】
一般に，このようなブラックマトリックスを形成する際，ＰｂＯが添加されたブラックセラミック組成物を使用してきた。この組成物は，５００℃以下のガラス転移温度を持っているため，熱エネルギーが少なくかつ効率よくブラック効果を示すことができるという利点がある。しかし，かかる組成物はＰｂを含有しているので，環境保護の面で好ましくない。
【０００５】
一方，ＰｂＯが添加されていないブラックセラミック組成物は，ガラス転移温度が５５０℃以上であるため，高温で焼成を行わなければならないという問題点があった。
【発明の開示】
【発明が解決しようとする課題】
【０００６】
そこで，本発明はこのような問題点に鑑みてなされたもので，その目的とするところは，ＰｂＯが添加されていないブラックセラミック組成物を提供することにある。
【０００７】
また，本発明の他の目的は，ガラス転移温度が低く，少ない熱エネルギーを有し，かつ効率的なブラック効果を得ることの可能な，フィルタ用無鉛ブラックセラミック組成物，これを用いて形成したフィルタ，フィルタ用無鉛ブラックセラミック組成物を用いたフィルタ製造方法，およびかかるフィルタを用いた平板表示装置を提供することにある。
【課題を解決するための手段】
【０００８】
上記課題を解決するために，本発明のある観点によれば，Ｂ２Ｏ３，ＢａＯおよびＺｎＯのうち少なくとも一つと，ＴｉＯ，ＣｕＯ，ＮｉＯ，ＭｎＯ２，Ｃｒ２Ｏ３およびＦｅ２Ｏ３よりなる群から選択された少なくとも一つのブラック顔料とを含む，フィルタ用無鉛ブラックセラミック組成物が提供される。
【０００９】
ここで，ＢａＯの含量は，例えば，Ｂ２Ｏ３１００重量部を基準として３３．３〜１００重量部とすることができる。また，ＺａＯの含量は，Ｂ２Ｏ３１００重量部を基準として１６．６〜１１４重量部とすることができる。
【００１０】
また，ＴｉＯ，ＣｕＯ，ＮｉＯ，ＭｎＯ２，Ｃｒ２Ｏ３およびＦｅ２Ｏ３よりなる群から選択された少なくとも一つのブラック顔料の総含量は，Ｂ２Ｏ３１００重量部を基準として０．１６〜２８．５重量部とすることができる。さらに，ブラック顔料は，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部よりなる群から選択された少なくとも一つを含んでもよい。
【００１１】
フィルタ用無鉛ブラックセラミック組成物のガラス転移温度は，４５０〜５５０℃とすることもできる。かかるガラス転移温度は，４８０〜５３０℃とすることがよい。
【００１２】
また，本発明の他の観点によれば，Ｂｉ２Ｏ３と，Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つと，ＴｉＯ，ＣｕＯ，ＮｉＯ，ＭｎＯ２，Ｃｒ２Ｏ３およびＦｅ２Ｏ３よりなる群から選択された少なくとも一つのブラック顔料とを含む，フィルタ用無鉛ブラックセラミック組成物が提供される。
【００１３】
ここで，Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つの含量は，Ｂｉ２Ｏ３１００重量部を基準として２５〜１００重量部とすることができる。また，Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つは，Ｂ２Ｏ３１．２５〜４０重量部，ＳｉＯ２１．２５〜２０重量部，Ｐ２Ｏ５１．２５〜４０重量部，Ｎａ２Ｏ３１．２５〜４０重量部，Ａｌ２Ｏ３１．２５〜１０重量部，ＢａＯ１．２５〜１０重量部，ＺｎＯ１．２５〜２０重量部およびＴｉＯ２０．１２５〜１０重量部よりなる群から選択された少なくとも一つを含んでもよい。
【００１４】
また，ブラック顔料の含量は，Ｂｉ２Ｏ３１００重量部を基準として０．１６〜２８．５重量部とすることができる。かかるブラック顔料は，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部よりなる群から選択された少なくとも一つを含んでもよい。
【００１５】
さらに，本発明の別の観点によれば，透明基材に無鉛ブラックセラミック組成物をプリントおよび熱処理して得たフィルタが提供される。かかるフィルタは，例えば，反射防止フィルム，近赤外線遮蔽フィルムおよび電磁気波遮蔽フィルムの少なくとも一つを備えることもできる。
【００１６】
また，本発明の別の観点によれば，Ｂ２Ｏ３，ＢａＯおよびＺｎＯの中から選択された少なくとも一つを混合溶融する段階Ａと；段階Ａにて溶融された材料を急冷した後，粉砕して，ガラス粉末を製造する段階Ｂと；ガラス粉末とＴｉＯ，ＣｕＯ，ＮｉＯ，ＭｎＯ２，Ｃｒ２Ｏ３およびＦｅ２Ｏ３の中から選択された少なくとも一つのブラック顔料とを混合する段階Ｃと；溶媒にバインダーと可塑剤とを投入して有機ビヒクルを製造し，段階Ｂにて製造されたガラス粉末を混合して組成物を製造する段階Ｄと；段階Ｄにて製造された組成物を，ガラス基材上にプリントする段階Ｅと；段階Ｅにてプリントされた前記ガラス基材を熱処理する段階Ｆと；を含むフィルタ製造方法が提供される。
【００１７】
ここで，段階Ａの各成分の含量は，Ｂ２Ｏ３１００重量部を基準として，ＢａＯ３３．３〜１００重量部，ＺｎＯ１６．６〜１１４重量部とすることができる。また，段階Ｃは，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部よりなる群から選択された少なくとも一つのブラック顔料を混合することもできる。
【００１８】
また，段階Ｄは，ガラス粉末と前記有機ビヒクルとを７：３の重量比で混合することができる。そして，段階Ｅは，段階Ｄにて製造された組成物は，ガラス基材上に，例えば５〜３０μｍの厚さにプリントされる。さらに，段階Ｆでは，例えば５００〜５５０℃の温度で熱処理される。
【００１９】
また，本発明の別の観点によれば，Ｂ２Ｏ３，ＢａＯおよびＺｎＯのうち少なくとも一つと，ＴｉＯ，ＣｕＯ，ＮｉＯ，ＭｎＯ２，Ｃｒ２Ｏ３およびＦｅ２Ｏ３よりなる群から選択された少なくとも一つのブラック顔料とを含む無鉛ブラックセラミック組成物を用いて製造されたフィルタを用いた平板表示装置が提供される。
【００２０】
かかる平板表示装置は，例えば，プラズマディスプレイパネル，液晶ディスプレイまたは電界放出素子とすることができる。また，プラズマディスプレイパネルは，例えば，反射防止フィルム，近赤外線遮蔽フィルムおよび電磁気波遮蔽フィルムの中から選択された少なくとも一つをさらに備えることができる。
【００２１】
このように，本発明は，人体および環境に有害なＰｂＯ成分を含まないフィルタ用無鉛ブラックセラミック組成物に関するものであり，かかるフィルタ用無鉛ブラックセラミック組成物の成分は，人体に無害であり，親環境的に構成されるため，Ｐｂの使用規制にも対応することができる。また，比較的低温で焼成可能であり，熱エネルギーの消費が少ないという利点がある。
【発明の効果】
【００２２】
以上説明したように本発明によれば，ＰｂＯが添加されていないブラックセラミック組成物を提供することができる。
【発明を実施するための最良の形態】
【００２３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２４】
（第１の実施形態）
まず，第１の実施形態として，Ｂ２Ｏ３，ＢａＯおよびＺｎＯのうち少なくとも一つと，ＴｉＯ，ＣｕＯ，ＮｉＯ，ＭｎＯ２，Ｃｒ２Ｏ３およびＦｅ２Ｏ３よりなる群から選択された少なくとも一つのブラック顔料とを含む，フィルタ用無鉛ブラックセラミック組成物について説明する。
【００２５】
本実施形態にかかるフィルタ用無鉛ブラックセラミック組成物を構成するＢ２Ｏ３は，ガラスを構成するための必須成分であるガラス形成酸化物として作用し，誘電定数と線膨張係数を増加させる役割をする。
【００２６】
ＢａＯは，ガラス転移温度を降下させ，誘電定数と線膨張係数を増加させる役割をする。ＢａＯの含量は，Ｂ２Ｏ３１００重量部を基準として３３．３〜１００重量部の組成が好ましい。これは，ＢａＯの含量が１００重量部を超過する場合には，特性が著しく低下してしまい，一方，ＢａＯの含量が３３．３重量部未満の場合には，含量が微小であるため，特性に影響しないためである。
【００２７】
ＺｎＯは，耐酸性および耐化学性を向上させる役割をする。ＺｎＯの含量は，Ｂ２Ｏ３１００重量部を基準として１６．６〜１１４重量部であることが好ましい。これは，ＺｎＯの含量が１６．６重量部未満の場合には，ガラスの耐酸性が弱化してしまい，一方，ＺｎＯの含量が１１４重量部を超過する場合には，流動性が低下するので好ましくないためである。
【００２８】
また，本実施形態では，ＴｉＯ，ＣｕＯ，ＮｉＯ，ＭｎＯ２，Ｃｒ２Ｏ３およびＦｅ２Ｏ３よりなる群から選択された少なくとも一つのブラック顔料を含む。ブラック顔料として用いられるＴｉＯ，ＣｕＯ，ＮｉＯ，ＭｎＯ２，Ｃｒ２Ｏ３およびＦｅ２Ｏ３の各成分は，例えば，ブラックを得るために添加される金属酸化物であって，組成物に含有されて組成物全体をブラックとする役割をする。
【００２９】
ブラック顔料の総含量は，Ｂ２Ｏ３１００重量部を基準として０．１６〜２８．５重量部となることが好ましい。これは，ブラック顔料の総含量が０．１６重量部未満の場合には，ブラックの効果が微小であるため特性に影響せず，一方，ブラック顔料の総含量が２８．５重量部を超過する場合には，色素成分の増加によりガラス組成物の特性に悪影響を与えるので好ましくないためである。
【００３０】
さらに，ブラック顔料の含量は，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，Ｆｅ２Ｏ３０．１６〜２８．５重量部であってもよい。
【００３１】
また，組成物のガラス転移温度は，約４５０〜５５０℃であり，好ましくは４８０〜５３０℃とするのがよい。これにより，低温で焼成されるため，熱エネルギーの消費が少ないという利点がある上，組成物の成分は人体に無害で親環境的である。
【００３２】
以上，第１の実施形態にかかるフィルタ用無鉛ブラックセラミック組成物について説明した。次に，第２の実施形態にかかるフィルタ用無鉛ブラックセラミック組成物について説明する。
【００３３】
（第２の実施形態）
第２の実施形態にかかるフィルタ用無鉛ブラックセラミック組成物は，例えば，ビスマス酸化物（Ｂｉ２Ｏ３）を含むことができる。本実施形態では，例えばＢｉ２Ｏ３と，Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つと，ＴｉＯ，ＣｕＯ，ＮｉＯ，ＭｎＯ２，Ｃｒ２Ｏ３およびＦｅ２Ｏ３よりなる群から選択された少なくとも一つのブラック顔料とを含んで形成することができる。
【００３４】
Ｂｉ２Ｏ３は，低いガラス転移温度を得るために使用される。
【００３５】
Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つの総含量は，Ｂｉ２Ｏ３１００重量部を基準として２５〜１００重量部であることが好ましい。また，Ｂ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つの含量は，Ｂｉ２Ｏ３１００重量部を基準として，Ｂ２Ｏ３１．２５〜４０重量部，ＳｉＯ２１．２５〜２０重量部，Ｐ２Ｏ５１．２５〜４０重量部，Ｎａ２Ｏ３１．２５〜４０重量部，Ａｌ２Ｏ３１．２５〜１０重量部，ＢａＯ１．２５〜１０重量部，ＺｎＯ１．２５〜２０重量部およびＴｉＯ２０．１２５〜１０重量部よりなる群から選択された少なくとも１つを含むことが好ましい。
【００３６】
Ｂ２Ｏ３は，共融点の上昇に起因してガラス転移温度を高めるものであり，適当量の添加は，熱膨張係数を減少させる効果がある。Ｂｉ２Ｏ３１００重量部を基準として，１．２５重量部未満の場合には熱膨張係数の減少が少なく，一方，４０重量部超過の場合にはガラス転移温度が高くなって好ましくない。したがって，Ｂｉ２Ｏ３１００重量部を基準として１．２５〜４０重量部が好ましい。
【００３７】
ＳｉＯ２は，機械的強度を増加させかつ熱膨張係数を減少させる役割をする。Ｂｉ２Ｏ３１００重量部を基準として，２０重量部超過の場合には，ガラス転移温度が上昇し過ぎてしまい，一方，１．２５重量部未満の場合には，含量が微小であるため十分な効果を得ることができない。したがって，ＳｉＯ２は，Ｂｉ２Ｏ３１００重量部を基準として１．２５〜２０重量部とすることが好ましい。
【００３８】
Ｐ２Ｏ５は，ガラス転移温度を降下させる役割をする。Ｂｉ２Ｏ３１００重量部を基準として，４０重量部超過の場合にはガラスの耐久性が低下してしまい，一方，１．２５重量部未満の場合には含量が微小であるため十分な効果を得ることができない。したがって，Ｂｉ２Ｏ３１００重量部を基準として１．２５〜４０重量部の組成とすることが好ましい。
【００３９】
Ｎａ２Ｏ３は，ガラスの機械的強度を高める。Ｂｉ２Ｏ３１００重量部を基準として，４０重量部超過の場合にはガラス転移温度を昇温し過ぎてしまい，一方，１．２５重量部未満の場合には含量が微小であるため十分な効果を得ることができない。したがって，１．２５〜４０重量部とすることが好ましい。
【００４０】
Ａｌ２Ｏ３は，ガラスの熱膨張係数を低めかつ耐酸性を向上させる。Ｂｉ２Ｏ３１００重量部を基準として，２０重量部超過の場合には，ガラスの粘性が非常に高くなってしまい，一方，１．２５重量部未満の場合には，含量が微小であるため十分な効果を得ることができない。したがって，Ｂｉ２Ｏ３１００重量部を基準として，１．２５〜２０重量部，好ましくは１．２５〜１０重量部とするのがよい。
【００４１】
ＢａＯは，ガラス転移温度を降下させる役割をする。Ｂｉ２Ｏ３１００重量部を基準として，１．２５〜１０重量部の組成が好ましい。なお，１０重量部超過の場合には，ガラスの耐久性が低下するため好ましくない。
【００４２】
ＺｎＯは，Ｂｉ２Ｏ３１００重量部を基準として，１．２５重量部未満の場合にはガラスの耐酸性が弱化してしまい，一方，２０重量部超過の場合には流動性が低下してしまう。したがって，１．２５〜２０重量部の組成とすることが好ましい。
【００４３】
ＴｉＯ２は，ガラス熱膨張係数を低める。Ｂｉ２Ｏ３１００重量部を基準として，１０重量部超過の場合には，ガラスの光透過度を低下させる効果がある。したがって，０．１２５〜１０重量部の添加とすることが好ましい。
【００４４】
ここで，ブラック顔料の総含量は，Ｂｉ２Ｏ３１００重量部を基準として０．１６〜２８．５重量部であることが好ましい。
【００４５】
さらに，ブラック顔料の含量は，Ｂｉ２Ｏ３１００重量部を基準として，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部のうち少なくとも一つを含むことが好ましい。
【００４６】
ブラック顔料として用いられるＴｉＯ，ＣｕＯ，ＮｉＯ，ＭｎＯ２，Ｃｒ２Ｏ３およびＦｅ２Ｏ３の各成分は，外光を吸収可能にするブラックを与える。各成分の総含量は，０．１６〜２８．５重量部になることが好ましい。これは，０．１６重量部未満の場合には，ブラックの効果が微小であるため十分な効果を得ることができず，一方，２８．５重量部超過の場合には，色素成分の増加により全体ガラス組成物の特性に悪影響を及ぼすためである。
【００４７】
以上，第２の実施形態について説明した。次に，第３の実施形態として，上記第１または第２の実施形態に基づいて形成された無鉛ブラックセラミック組成物を用いて形成されたフィルタについて説明する。
【００４８】
（第３の実施形態）
第３の実施形態にかかるフィルタは，透明基材に無鉛ブラックセラミック組成物をプリントおよび熱処理することにより得られる。本実施形態では，フィルタとして，例えば，反射防止フィルム（ＡＲフィルム），近赤外線遮蔽フィルムおよび電磁気波遮蔽フィルムの少なくとも一つをさらに備える。
【００４９】
図１は，プラズマディスプレイパネルのフィルタの断面図である。プラズマディスプレイパネルフィルタの一般的な構造は，透明なガラス基材１０３の一面（図１のガラス基材１０３の上側）に，反射防止フィルム（ＡＲフィルム：Ａｎｔｉ−Ｒｅｆｌｅｃｔｉｖｅ  ｆｉｌｍ）１０１と，近赤外線（Ｎｅａｒ  Ｉｎｆｒａ  Ｒｅｄ：ＮＩＲ）遮蔽フィルム１０２と，約５９０ｎｍの遮蔽フィルム（Ｎｅフィルム）とが付着される。そして，透明なガラス基材１０３の他面（図１のガラス基材１０３の下側）には，ブラックセラミック１０４および電磁気波遮蔽フィルム１０５などが付着される。このようなフィルタを構成する層は，導電性フィルタホルダーに付着され，または前方パネルと一体型になって，前方基板の前面または背面に固定されて形成されている。
【００５０】
ブラックセラミック１０４は，画面の視感効果を高めるために，有効画面以外の部分をブラックに処理したものである。これにより，画像のコントラスト比を高めることができる。このブラックセラミック１０４は，パネルの縁部に，例えば２〜４ｃｍ程度の幅で形成される。電磁気波遮蔽層１０５は，例えば金属メッシュまたは導電性物質で形成することができ，黒色添加物を含んだ金属材，または表面を酸化処理された銅薄膜で形成してもよい。近赤外線遮蔽フィルムは，ユーザがリモコンを作動させる際に発生する誤動作を防止するために使用される。Ｎｅフィルムは，オレンジ色の色感を補正するために付加されるものであり，例えば，色素を溶媒および高分子バインダーなどに分散してコーティングすることにより製造することができる。なお，近赤外線遮蔽フィルムおよびＮｅフィルムは，一つのフィルムにして使用してもよく，それぞれ別個に使用してもよい。
【００５１】
各フィルムの付着位置は，図１に示すように，透明基材を中心としてパネルとの反対方向の一面に，反射防止フィルムや近赤外線遮蔽フィルムなどが付着されている。このとき，パネル方向の他面には，例えばブラックセラミック組成物がプリントされることが好ましい。なお，本発明は必ずしもかかる例に限定されず，変更することも可能である。
【００５２】
図２は，ブラックセラミック組成物を用いて製造したプラズマディスプレイパネルのフィルタを示す平面図である。かかる組成物をプリントしたフィルタ１００は，前方ケースのガラスに対面する中央部１１０と，中央部を取り囲んだ周辺部１２０とを備える。中央部１１０には，外光の反射を防止する反射防止フィルム，近赤外線遮蔽フィルム，可視光線光（約５９０ｎｍ）を遮蔽するＮｅフィルム，および電磁波を遮蔽するための電磁気波遮蔽層などが形成される。
【００５３】
以上，第３の実施形態について説明した。次に，第４の実施形態として，無鉛ブラックセラミック組成物の製造方法について説明する。
【００５４】
（第４の実施形態）
第４の実施形態にかかる無鉛ブラックセラミック組成物の製造方法は，Ｂ２Ｏ３，ＢａＯおよびＺｎＯの中から選択された少なくとも一つを混合溶融する段階Ａと，溶融された材料を急冷した後，粉砕してガラス粉末を製造する段階Ｂと，ガラス粉末とＴｉＯ，ＣｕＯ，ＮｉＯ，ＭｎＯ２，Ｃｒ２Ｏ３およびＦｅ２Ｏ３の中から選択された少なくとも一つのブラック顔料を混合する段階Ｃと，溶媒にバインダーと可塑剤を入れてガラスビヒクルを製造し，ここにガラス粉末を混合して組成物を製造する段階Ｄと，組成物をガラス基材上にプリントする段階Ｅと，プリントされたガラス基材を熱処理する段階Ｆとを含んで構成される。
【００５５】
まず，段階Ａでは，Ｂ２Ｏ３１００重量部とＢａＯ３３．３〜１００重量部およびＺｎＯ１６．６〜１１４重量部とを割合で秤量して混合し，１０００〜１１００℃の温度で混合溶融する。
【００５６】
次いで，段階Ｂでは，段階Ａにて溶融された材料を急冷した後，粉砕してガラス粉末を製造する。
【００５７】
さらに，段階Ｃでは，ブラック顔料の含量が，ＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部の中から選択された少なくとも一つのブラック顔料を混合して製造する。
【００５８】
その後，段階Ｄでは，ガラス粉末と有機ビヒクルとを７：３の割合で混合する。ここで，ガラス粉末を有機ビヒクルと混合して，ペースト組成物を製造する。有機ビヒクルは，例えば溶媒，バインダー，可塑剤からなる。溶媒としては，例えばブチルカルビトールアセテートとブチルカルビトールとを混合して使用することができ，バインダーとしては，例えばエチルセルロース，可塑剤としては，例えばジブチルフタレートなどを使用することができる。このような有機ビヒクルは，溶媒，バインダーおよび可塑剤を７０〜９０℃の温度で攪拌して製造される。
【００５９】
次いで，段階Ｅでは，スクリーンプリント法を用いて，組成物をガラス基材上に，例えば５〜３０μｍの厚さにプリントされる。
【００６０】
さらに，段階Ｆでは，段階Ｅでプリントされたガラス基材の変形を防止するために，約５００〜５５０℃の温度で熱処理する。ここで，５００℃未満の場合には，十分なブラック効果を得ることができない。また，５５０℃超過の場合には，寸法を維持することが難しいので好ましくない。
【００６１】
以上，第４の実施形態について説明した。次に，第５の実施形態として，平面ディスプレイ用フィルタの製造方法について説明する。
【００６２】
（第５の実施形態）
第５の実施形態にかかる平面ディスプレイ用フィルタの製造方法は，例えば，Ｂｉ２Ｏ３１００重量部とＢ２Ｏ３，ＳｉＯ２，Ｐ２Ｏ５，Ｎａ２Ｏ３，Ａｌ２Ｏ３，ＢａＯ，ＺｎＯおよびＴｉＯ２よりなる群から選択された少なくとも一つ２５〜１００重量部とを混合溶融する段階Ａと，溶融された材料を急冷した後，粉砕してガラス粉末を製造する段階Ｂと，ガラス粉末とＴｉＯ，ＣｕＯ，ＮｉＯ，ＭｎＯ２，Ｃｒ２Ｏ３およびＦｅ２Ｏ３の中から選択された少なくとも一つのブラック顔料０．１６〜２８．５重量部を混合する段階Ｃと，溶媒にバインダーと可塑剤を入れて有機ビヒクルを製造し，ここにガラス粉末を混合して組成物を製造する段階Ｄと，組成物をガラス基板上にスクリーンプリント法によって塗布する段階Ｅと，プリントされたガラス基板を熱処理する段階Ｆとを含んで構成される。
【００６３】
以下に，かかる平面ディスプレイ用フィルタの製造方法について説明する。なお，段階Ｄ〜段階Ｅは，第４の実施形態にかかる無鉛ブラックセラミック組成物の製造方法と同様であるので，説明を省略する。
【００６４】
まず，段階Ａでは，Ｂｉ２Ｏ３１００重量部とＢ２Ｏ３１．２５〜４０重量部，ＳｉＯ２１．２５〜２０重量部，Ｐ２Ｏ５１．２５〜４０重量部，Ｎａ２Ｏ３１．２５〜４０重量部，Ａｌ２Ｏ３１．２５〜１０重量部，ＢａＯ１．２５〜１０重量部，ＺｎＯ１．２５〜２０重量部およびＴｉＯ２０．１２５〜１０重量部よりなる群から選択された少なくとも一つを，上記割合で秤量して混合し，約１０００〜１１００℃の温度で混合溶融する。
【００６５】
次いで，段階Ｂでは，段階Ａにて溶融された材料を急冷した後，十分に粉砕してガラス粉末を製造する。
【００６６】
さらに，段階Ｃでは，段階Ｂにて製造されたガラス粉末に，Ｂｉ２Ｏ３１００重量部を基準としてＴｉＯ０．１６〜２８．５重量部，ＣｕＯ０．１６〜２８．５重量部，ＮｉＯ０．１６〜２８．５重量部，ＭｎＯ２０．１６〜２８．５重量部，Ｃｒ２Ｏ３０．１６〜２８．５重量部，およびＦｅ２Ｏ３０．１６〜２８．５重量部よりなる群から選択された少なくとも一つのブラック顔料を混合する。
【００６７】
以上，第５の実施形態にかかる平面ディスプレイ用フィルタの製造方法について説明した。次に，第６の実施形態として，無鉛ブラックセラミック組成物を用いたフィルタを採用した平板表示装置について説明する。
【００６８】
（第６の実施形態）
第６の実施形態にかかる平板表示装置は，例えば，Ｂ２Ｏ３，ＢａＯおよびＺｎＯの中から選択された少なくとも一つと，ＴｉＯ，ＣｕＯ，ＮｉＯ，ＭｎＯ２，Ｃｒ２Ｏ３およびＦｅ２Ｏ３よりなる群から選択された少なくとも一つのブラック顔料とを含む無鉛ブラックセラミック組成物を用いて製造したフィルタを採用して形成される。
【００６９】
平板表示装置としては，例えば，液晶ディスプレイ（Ｌｉｑｕｉｄ  Ｃｒｙｓｔａｌ  Ｄｉｓｐｌａｙ）ＬＣＤ，電界放出素子（Ｆｉｅｌｄ  Ｅｍｉｓｓｉｏｎ  Ｄｅｖｉｃｅ：ＦＥＤ）およびプラズマディスプレイパネル（Ｐｌａｓｍａ  Ｄｉｓｐｌａｙ  Ｐａｎｎｅｌ：ＰＤＰ）などがある。以下では，プラズマディスプレイパネルを一例として説明する。
【００７０】
本実施形態にかかるプラズマディスプレイパネルは，例えば，透明な前面基板と，前面基板に対して平行に配置された背面基板と，前面基板に固定され，透明基材に前記無鉛ブラックセラミック組成物がプリントされたフィルタと，基板と背面基板との間に配置され，発光セルを区画する隔壁と，一方向に配置された発光セルにわたって延長され，後方誘電体層によって埋め込まれたアドレス電極と，発光セル内に配置された蛍光体層と，アドレス電極が延長された方向と交差する方向に延長され，前方誘電体層によって埋め込まれた維持電極対と，発光セル内にある放電ガスとを備える。
【００７１】
プラズマディスプレイパネルのフィルタは，例えば，反射防止フィルム，近赤外線遮蔽フィルムおよび電磁気波遮蔽フィルムの中から選択された少なくとも一つをさらに備えることができる。
【００７２】
ここで，図３に，プラズマディスプレイパネルのフィルタ２００と，前方パネル７０と，後方パネル６０との具体的な構造を示す。ブラックセラミック組成物は，透明基板２０３上の縁部に約２〜４ｃｍの幅で塗布される。この一面には，反射防止層や近赤外線遮蔽層（共に符号２０６の層で示す）などが配置され，他面には，金属メッシュ層２０５などが配置される。前方パネル７０は，基板５１と，前面基板の背面に形成されたＹ電極とＸ電極とを備えた維持電極対と，維持電極対を覆う前方誘電体層５５ａと，前方誘電体層５５ａを覆う保護膜５６とを備える。Ｙ電極とＸ電極とは，例えばＩＴＯなどで形成された透明電極５３ａ，５３ｂと導電性の良い金属で形成されたバス電極５４とを備える。後方パネル６０は，背面基板５２と，背面基板５２の全面に，維持電極対と交差するように形成したアドレス電極５３ｃと，アドレス電極５３ｃを覆う後方誘電体層５６ｂと，後方誘電体層５６ｂ上に形成され，発光セルを区画する隔壁５７と，発光セル内に配置された蛍光体層５８とを備える。
【００７３】
かかる構造のプラズマディスプレイ装置では，例えば，ＰＤＰフィルタとフィルタホルダーとを別途に製作して，前方ケースに結合して，所定の空間が形成されるようにすることができる。しかし，必ずしもかかる例に限定されるのではなく，例えば前面基板に付着させてもよい。
【００７４】
以上，第６の実施形態にかかる平板表示装置について説明した。次に，本発明にかかる実施例および比較例について示す。なお，下記実施例は，本発明をより明確に示すためのもので，本発明を限定するものではない。
【００７５】
（実施例１）
実施例１では，まず，Ｂ２Ｏ３１００重量部，ＢａＯ２２．２重量部およびＺｎＯ８．３重量部を秤量した後，乾式ボールミルで２４時間以上乾燥させて混合粉末を得た。次いで，混合粉末をアルミナ炉に仕込み，１０００〜１１００℃の温度で約２時間十分に溶融させた後，急冷してガラスに製造した。さらに，ガラスをボールミル法で十分粉砕した後，平均粒度１．５μｍのガラス粉末を製造した。その後，ガラス粉末にブラック顔料としてＣｒ２Ｏ３０．６６重量部およびＣｕＯ０．６６重量部を添加した。
【００７６】
次いで，ブチルカルビトールアセテートとブチルカルビトールとを混合した溶媒に，エチルセルロースを９０：１０の重量比で添加し，ジブチルフタレートを混合した後，９０℃で攪拌して有機ビヒクルを製造した。また，製造されたガラス粉末と有機ビヒクルとを７：３で混合して無鉛ブラックセラミック重量比ペースト組成物を製造した。
【００７７】
さらに，ペーストを超音波洗浄処理されたソーダ・ライムガラス基板上に，２００メッシュステンレススチルのマスクフレームを有するスクリーンプリント装置で１０μｍの厚さに塗布した。これを５５０℃で１０分間焼成してブラックの程度を測定した。Ｌ，ａ，ｂの値を測定した結果，２３．８，−０．１２，０．０３の値を得た。これより，一般に，Ｌの値が小さいほど，ａ，ｂの値が０に行くほど，ブラックの程度がより大きいことが分かる。
【００７８】
（実施例２）
次に，実施例２について説明する。ガラス粉末を製造する段階において，Ｂ２Ｏ３１００重量部，ＢａＯ２２．２重量部およびＺｎ１６．６重量部を秤量してガラス粉末を製造した後，ブラック顔料としてＣｕＯ１．５３重量部を添加して無鉛ブラックセラミックペースト組成物を製造した。これをスクリーンプリント方式によって焼成した後，１０μｍの厚さに塗布した。そして，５５０℃で１０分間焼成してブラックの程度を測定した。Ｌ，ａ，ｂ値を測定した結果，２３．２５，−０．０５，０．０２の値を得た。
【００７９】
（実施例３）
実施例３では，まず，Ｂｉ２Ｏ３１００重量部，Ｂ２Ｏ３２０重量部，ＳｉＯ２８重量部，Ｐ２Ｏ５４重量部を秤量した後，乾式ボールミルで２４時間以上乾燥させて混合粉末を得た。混合粉末をアルミナ炉に仕込み，１０００〜１１００℃の温度で約２時間十分に溶融させた後，急冷してガラスに製造した。そして，ガラスをボールミル法で十分粉砕した後，平均粒度１．５μｍのガラス粉末を製造した。ガラス粉末としてＣｒ２Ｏ３０．６６重量部およびＣｕＯ０．６６重量部を添加した。
【００８０】
次いで，ブチルカルビトールアセテートとブチルカルビトールとを混合した溶媒にエチルセルロースを９０：１０の重量比で添加し，ジブチルフタレートを混合した後，９０℃で攪拌して有機ビヒクルを製造した。製造されたガラスと有機ビヒクルとを７：３で混合して，無鉛ブラックセラミックペースト組成物を製造した。
【００８１】
さらに，ペーストを超音波洗浄処理されたソーダ・ライムガラス基板上に２００メッシュのステンレススチルのマスクフレームを有するスクリーンプリント装置で１０μｍの厚さに塗布した。これを５５０℃で１０分間焼成してブラックの程度を測定した。Ｌ，ａ，ｂの値を測定した結果，２３．３，−０．０５，０．０７の値を得た。これより，一般に，Ｌの値が小さいほど，ａ，ｂの値が０に行くほど，ブラックの程度がより大きいことが分かる。
【００８２】
（実施例４）
実施例４では，まず，ガラス粉末を製造する段階において，Ｂｉ２Ｏ３１００重量部，Ｂ２Ｏ３３０．７重量部，ＳｉＯ２１５．３重量部，Ｐ２Ｏ５６．１５重量部のガラス粉末を製造した後，ブラック顔料としてＣｕＯ１．５３重量部を添加して無鉛ブラックセラミックペースト組成物を製造した。これをスクリーンプリント方式によって焼成した後，１０μｍの厚さに塗布した。そして，５５０℃で１０分間焼成してブラックの程度を測定した。Ｌ，ａ，ｂの値を測定した結果，２３．７５，−０．１０，０．１２の値を得た。
【００８３】
次に，比較例について説明する。
【００８４】
（比較例１）
比較例１では，既存の市販ガラスブラックセラミック（新セラミック：ガラス粉末の組成はＰｂＯ，ＳｉＯ２，Ｎａ２Ｏ３など，ブラック顔料はＣｒ２Ｏ３およびＣｕＯ）を使用した。これ以外は，実施例１の方式によって行った。Ｌ，ａ，ｂの値を測定した結果，２３．４１，−０．０８，０．１２の値を得た。
【００８５】
（比較例２）
比較例２では，既存の市販ガラスブラックセラミック（新セラミック：ガラス粉末の組成はＳｉＯ２，Ｎａ２Ｏ３など，ブラック顔料はＣｒ２Ｏ３およびＣｕＯ）を使用した。これ以外は，実施例１の方式によって行った。Ｌ，ａ，ｂの値を測定した結果，２７．２２，−０．０５，０．１５の値を得た。
【００８６】
（比較例３）
比較例３では，比較例２で使用した柔軟ブラックセラミック（新セラミック：ガラス粉末の組成はＳｉＯ２，Ｎａ２Ｏ３など，ブラック顔料はＣｒ２Ｏ３およびＣｕＯ）をスクリーンプリント方式によって焼成した後，１０μｍの厚さに塗布した。これを６００℃１０分間焼成してブラックの程度を測定した。Ｌ，ａ，ｂの値を測定した結果，２３．６４，−０．１０，０．１７の値を得た。
【００８７】
上記，実施例１〜４および比較例１〜３のＬ，ａ，ｂの値の測定結果を表１に示す。表１は，ブラックペーストの種類による座標を示している。なお，Ｌ値は輝度を示し，値が小さいほどブラックに近いことを表す。また，ａ値およびｂ値は色純度を示し，ゼロに近いほどブラックに近いことを表す。
【００８８】
【表１】
2006008511.tif 000003
【００８９】
比較例１の場合は，色座標上のＬ値が小さいものからブラックセラミックのブラック度が良いことが分かる。したがって，ＰＤＰの視感効果は良いが，Ｐｂ成分を含んでいるため，向後環境規制が激しくなる場合には使用できないという問題点がある。
【００９０】
比較例２の場合は，Ｐｂ成分を含んでいないので，環境規制の影響は受けない。しかし，柔軟ブラックセラミックと同じ温度で焼成を行うとき，Ｌ値が相対的に高かった。これは他の実施例に比べて黒色よりは灰色に近いことを示す。
【００９１】
比較例３の場合は，無鉛であり，Ｌ値が好ましい。しかし，相対的に焼成温度が高いので，熱エネルギーの消費量が多くなって経済的な損失をもたらすおそれがある。
【００９２】
また，実施例１〜実施例４では，Ｐｂを含有しないため，低いガラス転移温度を持つガラス組成物を有する。したがって，少ない熱エネルギーをもって効率的な視感効果を得ることができる。
【００９３】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００９４】
本発明は，フィルタ用無鉛ブラックセラミック組成物に適用可能であり，さらに詳しくは，視感効果およびコントラスト比が改善された無鉛ブラックセラミック組成物に適用可能である。
【図面の簡単な説明】
【００９５】
【図１】第３の実施形態にかかるブラックセラミック組成物を用いたプラズマディスプレイパネルのフィルタを示す断面図である。
【図２】図１に示すフィルタの平面図である。
【図３】第６の実施形態にかかるフィルタを用いたプラズマディスプレイパネルの分離斜視図である。
【符号の説明】
【００９６】
５１      前面基板
５３ａ，５３ｂ    透明電極
５３ｃ    アドレス電極
５５ａ    前方誘電体層
５６      保護膜
５６ｂ    後方誘電体層
５７      隔壁
５８      蛍光体層
６０      後方パネル
７０      前方パネル
１００    フィルタ
１０１    反射防止フィルム
１０２    近赤外線遮蔽フィルム
１０４    ブラックセラミック
１０５    電磁気波遮蔽フィルム
１１０    中央部
１２０    周辺部
２００    フィルタ
２０５    金属メッシュ層
【図１】
2006008511.tif 000004
【図２】
2006008511.tif 000005
【図３】
2006008511.tif 000006